(57)【特許請求の範囲】
【請求項１】
（ａ）不飽和ポリエステル樹脂、（ｂ）金属石鹸、（ｃ）カルボン酸、（ｄ）無機充填材、（ｅ）低収縮剤、（ｆ）繊維強化材及び（ｇ）硬化剤を含む不飽和ポリエステル樹脂組成物であって、
前記（ｃ）カルボン酸は、カプリン酸、ウンデシル酸、ラウリン酸、トリデシル酸、ミリスチン酸、ペンタデシル酸、パルミチン酸、マルガリン酸及びステアリン酸からなる群から選択される少なくとも１種であり、
（ａ）成分１００質量部に対して、（ｂ）成分が１〜３質量部、（ｃ）成分が５〜１５質量部、（ｄ）成分が３５０〜５５０質量部、（ｅ）成分が１０〜３０質量部、及び（ｆ）成分が７０〜１２０質量部であることを特徴とする不飽和ポリエステル樹脂組成物。
【請求項２】
前記（ｃ）カルボン酸は、カプリン酸、ラウリン酸、ミリスチン酸、パルミチン酸及びステアリン酸からなる群から選択される少なくとも１種であることを特徴とする請求項１に記載の不飽和ポリエステル樹脂組成物。
【請求項３】
前記（ｂ）金属石鹸は、ステアリン酸カルシウム、ステアリン酸亜鉛、ステアリン酸アルミニウム及びステアリン酸マグネシウムからなる群から選択される少なくとも１種であることを特徴とする請求項１又は２に記載の不飽和ポリエステル樹脂組成物。
【請求項４】
請求項１〜３のいずれか一項に記載の不飽和ポリエステル樹脂組成物を成形及び硬化して得られた成形体と、前記成形体上に形成されたアンダーコート層と、前記アンダーコート層上に形成された金属反射層とを含むことを特徴とするランプリフレクター。
【請求項５】
請求項１〜３のいずれか一項に記載の不飽和ポリエステル樹脂組成物を成形及び硬化して成形体を得る工程と、
前記（ｂ）金属石鹸の除去処理を行うことなく、前記成形体上にアンダーコート剤を塗布して硬化させてアンダーコート層を形成する工程と、
前記アンダーコート層上に金属反射層を形成する工程と
を含むことを特徴とするランプリフレクターの製造方法。
【発明の詳細な説明】
【技術分野】
【０００１】
本発明は、不飽和ポリエステル樹脂組成物、ランプリフレクター及びその製造方法に関する。詳細には、本発明は、自動車用ヘッドランプ等に用いられるランプリフレクターの製造で使用される不飽和ポリエステル樹脂組成物、ランプリフレクター及びその製造方法に関する。
【背景技術】
【０００２】
不飽和ポリエステル樹脂に繊維強化材や無機充填材を配合した不飽和ポリエステル樹脂組成物は、成形性が良好である共に、表面平滑性、寸法精度、耐熱性及び機械的強度に優れた硬化物を与えるため、ＯＡ機器、事務機器のシャーシ、自動車用ヘッドランプのランプリフレクター等の製造において広く使用されている。【０００３】
その中でも、ランプリフレクターの製造では、不飽和ポリエステル樹脂組成物を成形及び硬化して得られた成形体（基材）の表面にアンダーコート剤を塗布及び硬化してアンダーコート層を形成した後、アンダーコート層上にアルミニウムや亜鉛等の金属コーティング層（反射層）を蒸着等によって形成する。そのため、ランプリフレクターの製造に使用される不飽和ポリエステル樹脂組成物には、上記の特性に加えて、アンダーコート剤の塗装性に優れた硬化物を与えることも要求される。【０００４】
しかしながら、不飽和ポリエステル樹脂組成物には、離型性の観点から、金属石鹸等の離型剤が一般に配合されている。この離型剤は、成形体の表面にブリードすることにより、成形体を脱型し易くすることができる一方、アンダーコート剤を成形体の表面に塗布する際にアンダーコート剤の「ハジキ」を生じさせる原因となり、アンダーコート剤を成形体の表面に均一に塗布することができないという問題がある。
この問題を解決する手段として、成形体の表面にブリードした離型剤を洗浄処理、熱処理、フレーム処理等によって除去する方法が知られているが、このような離型剤の除去処理はランプリフレクターの製造効率の低下及び製造コストの増大につながる。【０００５】
そこで、本出願人らは、以前、不飽和ポリエステルと、特定の架橋剤と、低収縮剤とを所定の割合で配合した不飽和ポリエステル樹脂組成物（特許文献１参照）や、不飽和ポリエステル樹脂にポリブタジエン類を所定の割合で配合した不飽和ポリエステル樹脂組成物（特許文献２参照）を提案した。
【先行技術文献】
【特許文献】
【０００６】
【特許文献１】特開２０１０−４９９１８号公報
【特許文献２】特開２０１１−１６２７４８号公報
【発明の概要】
【発明が解決しようとする課題】
【０００７】
ランプリフレクターは、ランプ（熱源）近くの高温条件下で使用されるため、成形体に含まれる離型剤がランプの熱によって昇華し、レンズに付着して曇り（フォギング）を生じさせることがある。フォギングを防止するためには、成形体を与える不飽和ポリエステル樹脂組成物に含まれる離型剤の量を低減すればよいと考えられるが、離型剤の量を低減すると成形体の離型性が低下してしまう。実際、特許文献１及び２の不飽和ポリエステル樹脂組成物には、所望の離型性が得られる程度の離型剤が配合されており、フォギングを防止するためには、成形体に対して洗浄処理、熱処理、フレーム処理等の除去処理を行い、離型剤を除去しなければならない。
しかしながら、離型剤の除去処理は、ランプリフレクターの製造効率の低下及び製造コストの増大につながるため、離型剤の除去処理を行わなくてもアンダーコート剤の塗装性だけでなく離型性及びフォギング性に優れた成形体を与える不飽和ポリエステル樹脂組成物に対する要求がある。【０００８】
本発明は、上記のような問題を解決するためになされたものであり、寸法精度及び機械的特性に加えて、離型剤の除去処理を行わなくてもアンダーコート剤の塗装性、離型性及びフォギング性に優れた成形体を与える不飽和ポリエステル樹脂組成物を提供することを目的とする。また、本発明は、製造効率を高め、且つ製造コストを低減することが可能なランプリフレクター及びその製造方法を提供することを目的とする。
【課題を解決するための手段】
【０００９】
本発明者らは、上記のような問題を解すべく鋭意研究した結果、不飽和ポリエステル樹脂組成物において離型剤として一般に使用される金属石鹸の量を低減する代わりにカルボン酸を配合することで、離型剤の除去処理を行わなくてもアンダーコート剤の塗装性、離型性及びフォギング性に優れた成形体を形成し得ることを見出し、本発明を完成するに至った。
すなわち、本発明は、以下の（１）〜（６）である。【００１０】
（１）（ａ）不飽和ポリエステル樹脂、（ｂ）金属石鹸、（ｃ）カルボン酸、（ｄ）無機充填材、（ｅ）低収縮剤、（ｆ）繊維強化材及び（ｇ）硬化剤を含む不飽和ポリエステル樹脂組成物であって、（ａ）成分１００質量部に対して、（ｂ）成分が１〜３質量部、（ｃ）成分が５〜１５質量部、（ｄ）成分が３５０〜５５０質量部、（ｅ）成分が１０〜３０質量部、及び（ｆ）成分が７０〜１２０質量部であることを特徴とする不飽和ポリエステル樹脂組成物。
（２）前記（ｃ）カルボン酸は、炭素数が１０〜１８であることを特徴とする第（１）項に記載の不飽和ポリエステル樹脂組成物。
（３）前記（ｃ）カルボン酸は、カプリン酸、ラウリン酸、ミリスチン酸、パルミチン酸及びステアリン酸からなる群から選択される少なくとも１種であることを特徴とする第（１）項又は第（２）項に記載の不飽和ポリエステル樹脂組成物。
（４）前記（ｂ）金属石鹸は、ステアリン酸カルシウム、ステアリン酸亜鉛、ステアリン酸アルミニウム及びステアリン酸マグネシウムからなる群から選択される少なくとも１種であることを特徴とする第（１）項〜第（３）項のいずれか一項に記載の不飽和ポリエステル樹脂組成物。【００１１】
（５）第（１）項〜第（４）項のいずれか一項に記載の不飽和ポリエステル樹脂組成物を成形及び硬化して得られた成形体と、前記成形体上に形成されたアンダーコート層と、前記アンダーコート層上に形成された金属反射層とを含むことを特徴とするランプリフレクター。
（６）第（１）項〜第（４）項のいずれか一項に記載の不飽和ポリエステル樹脂組成物を成形及び硬化して成形体を得る工程と、
前記（ｂ）金属石鹸の除去処理を行うことなく、前記成形体上にアンダーコート剤を塗布して硬化させてアンダーコート層を形成する工程と、
前記アンダーコート層上に金属反射層を形成する工程と
を含むことを特徴とするランプリフレクターの製造方法。
【発明の効果】
【００１２】
本発明によれば、寸法精度及び機械的特性に加えて、離型剤の除去処理を行わなくてもアンダーコート剤の塗装性、離型性及びフォギング性に優れた成形体を与える不飽和ポリエステル樹脂組成物を提供することができる。また、本発明によれば、生産性を高め、且つ製造コストを低減することが可能なランプリフレクター及びその製造方法を提供することができる。
【図面の簡単な説明】
【００１３】
【図１ａ】本発明のランプリフレクターを備えたランプの断面図である。
【図１ｂ】図１ａのａ−ａ'線の拡大断面図である。
【発明を実施するための形態】
【００１４】
本発明の不飽和ポリエステル樹脂組成物は、（ａ）不飽和ポリエステル樹脂、（ｂ）金属石鹸、（ｃ）カルボン酸、（ｄ）無機充填材、（ｅ）低収縮剤、（ｆ）繊維強化材及び（ｇ）硬化剤を含む。本発明において好ましいコーティング組成物は、（ａ）成分〜（ｇ）成分から本質的になる。ここで、本明細書において「本質的になる」とは（ａ）成分〜（ｇ）成分を必須成分として含み、本発明の効果を阻害しない範囲において必須成分以外の任意成分を含むことができることを意味する。
以下、各成分について説明する。
【００１５】
（ａ）不飽和ポリエステル樹脂は、一般に、多価アルコールと不飽和多塩基酸及び任意の飽和多塩基酸とのエステル化反応による縮合生成物（不飽和ポリエステル）を、架橋剤（「反応性希釈剤」ともいう。）に溶解したものである。このような不飽和ポリエステル樹脂は、当該技術分野において一般に公知であり、例えば、「ポリエステル樹脂ハンドブック」（日刊工業新聞社、１９８８年発行）や「塗料用語辞典」（色材協会編、１９９３年発行）等に記載されている。
【００１６】
不飽和ポリエステルの合成に用いられる多価アルコールとしては、特に限定されず、当該技術分野において公知のものを用いることができる。多価アルコールの例としては、エチレングリコール、プロピレングリコール、ネオペンチルグリコール、ブタンジオール、ジエチレングリコール、ジプロピレングリコール、トリエチレングリコール、ペンタンジオール、ヘキサンジオール、ネオペンタンジオール、水素化ビスフェノールＡ、ビスフェノールＡ、グリセリン等が挙げられる。これらの中でも、耐熱性、機械的強度及び成形性の観点から、プロピレングリコール、ネオペンチルグリコール、及びビスフェノールＡ又は水素化ビスフェノールＡが好ましい。これらの多価アルコールは、単独又は複数を組み合わせて用いることができる。
【００１７】
不飽和ポリエステルの合成に用いられる不飽和多塩基酸としては、特に限定されず、当該技術分野において公知のものを用いることができる。不飽和多塩基酸の例としては、無水マレイン酸、フマル酸、シトラコン酸、イタコン酸等が挙げられる。これらは、単独又は複数を組み合わせて用いることができる。これらの中でも、耐熱性、機械的強度及び成形性等の観点から、無水マレイン酸及びフマル酸がより好ましい。
不飽和ポリエステルの合成に用いられる飽和多塩基酸としては、特に限定されず、公知のものを用いることができる。飽和多塩基酸の例としては、無水フタル酸、イソフタル酸、テレフタル酸、ヘット酸、コハク酸、アジピン酸、セバシン酸、テトラクロロ無水フタル酸、テトラブロモ無水フタル酸、エンドメチレンテトラヒドロ無水フタル酸等が挙げられる。これらは、単独又は複数を組み合わせて用いることができる。
【００１８】
不飽和ポリエステルは、上記のような原料を用いて公知の方法で合成することができる。この合成における各種条件は、使用する原料やその量に応じて適宜設定する必要があるが、一般的に、窒素ガス等の不活性ガス気流中、１４０〜２３０℃の温度にて加圧又は減圧下でエステル化させればよい。このエステル化反応では、必要に応じてエステル化触媒を使用することができる。触媒の例としては、酢酸マンガン、ジブチル錫オキサイド、シュウ酸第一錫、酢酸亜鉛、及び酢酸コバルト等の公知の触媒が挙げられる。これらは、単独又は複数を組み合わせて用いることができる。
【００１９】
不飽和ポリエステルの重量平均分子量（ＭＷ）は、特に限定されないが、好ましくは５，０００〜２０，０００である。なお、本明細書において「重量平均分子量」とは、ゲルパーミエーションクロマトグラフィー（昭和電工株式会社製Ｓｈｏｄｅｘ  ＧＰＣ−１０１）を用いて下記条件にて常温（２３℃）で測定し、標準ポリスチレン検量線を用いて求めた値のことを意味する。
カラム：昭和電工製ＬＦ−８０４
カラム温度：４０℃
試料：共重合体の０．２質量％テトラヒドロフラン溶液
流量：１ｍＬ／分
溶離液：テトラヒドロフラン
検出器：ＲＩ−７１Ｓ
【００２０】
（ａ）不飽和ポリエステル樹脂に用いられる架橋剤としては、不飽和ポリエステルと重合可能なエチレン性二重結合を有しているものであれば特に限定されず、当該技術分野において公知のものを用いることができる。架橋剤の例としては、スチレンモノマー、ジアリルフタレートモノマー、ジアリルフタレートプレポリマー、メタクリル酸メチル、トリアリルイソシアヌレート等が挙げられる。これらは、単独又は複数を組み合わせて用いることができる。
（ａ）不飽和ポリエステル樹脂における架橋剤の配合量は、特に限定されないが、作業性、重合性、成形体の収縮性及び量調整の自由度の観点から、不飽和ポリエステル及び架橋剤の合計に対して、好ましくは２５〜７０質量％、より好ましくは３５〜６５質量％である。
【００２１】
（ｂ）金属石鹸は、当該技術分野において離型剤として一般に用いられている成分である。（ｂ）金属石鹸としては、特に限定されず、当該技術分野において公知のものを用いることができる。（ｂ）金属石鹸の例としては、ステアリン酸カルシウム、ステアリン酸亜鉛、ステアリン酸アルミニウム、ステアリン酸マグネシウム等が挙げられる。これらは、単独又は複数を組み合わせて用いることができる。
【００２２】
（ｂ）金属石鹸の配合量は、（ａ）不飽和ポリエステル樹脂１００質量部に対して１〜３質量部、好ましくは１〜２．５質量部、より好ましくは１〜２質量部である。このような従来よりも少ない配合量の（ｂ）金属石鹸と共に、所定量の（ｃ）カルボン酸を組み合わせて用いることにより、離型剤の除去処理を行わなくても離型性とフォギング性及びアンダーコート剤の塗装性とを兼ね備えた成形体を与える不飽和ポリエステル樹脂組成物を製造することができる。（ｂ）金属石鹸の配合量が１質量部未満であると、離型剤としての成分が不足し、成形体の離型性が低下する。一方、（ｂ）金属石鹸の配合量が３質量部を超えると、離型剤としての成分が多すぎてしまい、成形体の表面に（ｂ）金属石鹸がブリードしてしまう。そのため、所望のフォギング性及びアンダーコート剤の塗装性を有する成形体を得るためには、（ｂ）金属石鹸の除去処理を行わなければならない。
【００２３】
（ｃ）カルボン酸は、（ｂ）金属石鹸の配合量を低減する代わりに配合される成分である。（ｃ）カルボン酸を配合することにより、（ｂ）金属石鹸の配合量を低減しても離型性が低下せず、且つ離型剤の除去処理を行わなくてもアンダーコート剤の塗装性及びフォギング性に優れた成形体を得ることができる。
（ｃ）カルボン酸としては、上記の効果を安定して得る観点から、脂肪族カルボン酸が好ましい。また、（ｃ）カルボン酸の炭素数は、１０〜１８であることが好ましい。（ｃ）カルボン酸の例としては、カプリン酸（炭素数１０）、ウンデシル酸（炭素数１１）、ラウリン酸（炭素数１２）、トリデシル酸（炭素数１３）、ミリスチン酸（炭素数１４）、ペンタデシル酸（炭素数１５）、パルミチン酸（炭素数１６）、マルガリン酸（炭素数１７）、ステアリン酸（炭素数１８）が挙げられる。これらの中でも、離型性、フォギング性及びアンダーコート剤の塗装性の観点から、カプリン酸、ラウリン酸、ミリスチン酸、パルミチン酸及びステアリン酸が好ましい。これらは、単独又は複数を組み合わせて用いることができる。
【００２４】
（ｃ）カルボン酸の配合量は、（ａ）不飽和ポリエステル樹脂１００質量部に対して５〜１５質量部、好ましくは６〜１３質量部、より好ましくは８〜１２質量部である。このような配合量の（ｃ）カルボン酸と共に、従来よりも少ない配合量の（ｂ）金属石鹸を組み合わせて用いることにより、離型剤の除去処理を行わなくても離型性とフォギング性及びアンダーコート剤の塗装性とを兼ね備えた成形体を与える不飽和ポリエステル樹脂組成物を製造することができる。（ｃ）カルボン酸の配合量が５質量未満であると、（ｃ）カルボン酸の量が不足し、成形体の離型性が低下する。一方、（ｃ）カルボン酸の配合量が１５質量部を超えると、成形体の機械的特性が低下する。
【００２５】
（ｄ）無機充填材としては、特に限定されず、当該技術分野において公知のものを用いることができる。（ｄ）無機充填材の例としては、シリカ、アルミナ、炭酸カルシウム、水酸化アルミニウム、硫酸バリウム、ワラストナイト、クレー、タルク、マイカ、石膏、無水ケイ酸、ガラス粉末等が挙げられる。また、成形体の比重を低減する観点から、（ｄ）無機充填材として、ガラスバルーン、シリカバルーン、アルミナバルーン等の中空フィラーを用いてもよい。これらは、単独又は複数を組み合わせて用いることができる。
【００２６】
（ｄ）無機充填材の平均粒子径は、特に限定されないが、好ましくは０．５μｍ〜１５μｍ以下、より好ましくは０．７μｍ〜１０μｍである。（ｄ）無機充填材の平均粒子径が０．５μｍ未満であると、不飽和ポリエステル樹脂組成物の粘度が高くなって成形性が低下することがある。一方、（ｄ）無機充填材の平均粒子径が１５μｍを超えると、成形物の表面平滑性及び機械的強度が著しく低下するか、或いは不飽和ポリエステル樹脂組成物の流動性が低下し、成形性が低下することがある。
ここで、本明細書において（ｄ）無機充填材の「平均粒子径」とは、空気透過法によって求めた比表面積から計算によって求めた粒子径を意味する。
平均粒子径＝（６×１００００）／（真比重×比表面積）
【００２７】
（ｄ）無機充填材の配合量は、（ａ）不飽和ポリエステル樹脂１００質量部に対して３５０〜５５０質量部、好ましくは３７０〜５３０質量部、より好ましくは４００〜５００質量部である。（ｄ）無機充填材の配合量が３５０質量部未満であると、成形体の機械的特性が低下する。一方、（ｄ）無機充填材の配合量が５５０質量部を超えると、不飽和ポリエステル樹脂組成物中で（ｄ）無機充填材が均一に分散せず、均質な成形体を製造することができない。
【００２８】
（ｅ）低収縮剤としては、特に限定されず、当該技術分野において公知のものを用いることができる。低収縮剤の例としては、ポリスチレン、ポリメチルメタクリレート、ポリ酢酸ビニル、飽和ポリエステル、スチレン−ブタジエン系ゴム等の低収縮剤として一般に使用されている熱可塑性ポリマーが挙げられる。これらは、単独又は２種以上を組み合わせて用いることができる。
【００２９】
（ｅ）低収縮剤の配合量は、（ａ）不飽和ポリエステル樹脂１００質量部に対して１０〜３０質量部、好ましくは１２〜２８質量部、より好ましくは１５〜２５質量部である。（ｅ）低収縮剤の配合量が１０質量部未満であると、成形体の収縮率が高くなり、所望の寸法精度が得られない。一方、（ｅ）低収縮剤の配合量が３０質量部を超えると、成形体の機械的特性が低下する。
【００３０】
（ｆ）繊維強化材としては、特に限定されず、当該技術分野において公知のものを用いることができる。（ｆ）繊維強化材の例としては、ガラス繊維、パルプ繊維、ポリエチレンテレフタレート繊維、ビニロン繊維、カーボン繊維、アラミド繊維、ワラストナイト等の様々な有機繊維及び無機繊維を挙げることができる。その中でも、繊維長１．５〜２５ｍｍ程度に切断したチョップドストランドガラスを用いることが好ましい。
【００３１】
（ｆ）繊維強化材の配合量は、（ａ）不飽和ポリエステル樹脂１００質量部に対して７０〜１２０質量部、好ましくは７５〜１１５質量部、より好ましくは７０〜１１０質量部である。（ｆ）繊維強化材の配合量が７０質量部未満であると、成形体の機械的特性が低下する。一方、（ｆ）繊維強化材の配合量が１２０質量部を超えると、不飽和ポリエステル樹脂組成物中で（ｆ）繊維強化材が均一に分散せず、均質な成形体を製造することができない。
【００３２】
（ｇ）硬化剤としては、特に限定されず、当該技術分野において公知のものを用いることができる。（ｇ）硬化剤の例としては、ｔ−ブチルパーオキシオクトエート、ベンゾイルパーオキサイド、１，１−ジ−ｔ−ブチルパーオキシ−３，３，５−トリメチルシクロヘキサン、ｔ−ブチルパーオキシイソプロピルカーボネート、ｔ−ブチルパーオキシベンゾエート、ジクミルパーオキサイド、ジ−ｔ−ブチルパーオキサイド等の有機過酸化物が挙げられる。これらは、単独又は２種以上を組み合わせて用いることができる。
【００３３】
（ｇ）硬化剤の配合量は、使用する原料に応じて適宜設定すればよく、特に限定されない。（ｇ）硬化剤の配合量は、（ａ）不飽和ポリエステル樹脂１００質量部に対して好ましくは０．５〜１０質量部、より好ましくは０．７〜７質量部、さらに好ましくは１〜５質量部である。
【００３４】
本発明の不飽和ポリエステル樹脂組成物は、上記の成分に加えて、増粘剤、顔料、減粘剤等の当該技術分野において公知の成分を、本発明の効果を阻害しない範囲において含むことができる。
増粘剤としては、特に限定されないが、例えば、酸化マグネシウム、水酸化マグネシウム、水酸化カルシウム、酸化カルシウム等の金属酸化物、及びイソシアネート化合物等が挙げられる。これらは、単独又は２種以上を組み合わせて用いることができる。
【００３５】
以上のような成分を含む本発明の不飽和ポリエステル樹脂組成物は、当該技術分野において通常行われる方法、例えば、ニーダー等を用いて混練することによって製造することができる。
【００３６】
上記のようにして製造される本発明の不飽和ポリエステル樹脂組成物は、不飽和ポリエステル樹脂組成物において離型剤として一般に使用される（ｂ）金属石鹸の量を低減しているものの、（ｃ）カルボン酸を所定量配合しているので、離型性が良好であり、しかも離型剤の除去処理を行わなくてもアンダーコート剤の塗装性及びフォギング性に優れた成形体を与えることができる。また、本発明の不飽和ポリエステル樹脂組成物は、（ｄ）無機充填材、（ｅ）低収縮剤、（ｆ）繊維強化材を所定の割合で含有しているので、寸法精度及び機械的特性に優れた成形体を与えることができる。
【００３７】
本発明の不飽和ポリエステル樹脂組成物は、所望の形状に成形して硬化することによって成形物を製造することができる。成形及び硬化方法としては、特に限定されず、当該技術分野において通常行われる方法、例えば、圧縮成形、トランスファー成形、射出成形等を用いることができる。
【００３８】
本発明の不飽和ポリエステル樹脂組成物から得られる成形物は、ランプリフレクターの基材として用いるのに適している。
ランプリフレクターは、一般に、不飽和ポリエステル樹脂組成物を成形及び硬化して得られた成形体（基材）と、成形体上に形成されたアンダーコート層と、アンダーコート層上に形成された金属反射層とを含む。
以下、ランプリフレクターの好適な実施の形態につき図面を用いて説明する。
図１ａは、本実施の形態のランプリフレクターを備えたランプの断面図である。また、図１ｂは、図１ａのａ−ａ'線の拡大断面図である。
図１ａにおいて、ランプは、一般に、ランプリフレクターと、ランプリフレクターの所定の位置に設けられた光源４と、ランプリフレクターの開口部に設けられたレンズ５とを備えている。ここで、ランプリフレクターは、図１ｂに示すように、不飽和ポリエステル樹脂組成物を成形及び硬化して得られた成形体１と、成形体１上に形成されたアンダーコート層２と、アンダーコート層２上に形成された金属反射層３とを有する。このランプでは、光源４から生じる光を金属反射層３によって反射させる。
【００３９】
このような構成を有するランプリフレクターは、次のようにして製造することができる。
まず、本発明の不飽和ポリエステル樹脂組成物を成形及び硬化して成形体１を得る。ここで、成形体１は、本発明の不飽和ポリエステル樹脂組成物を圧縮成形、トランスファー成形、射出成形等の公知の成形法を用いて所定の形状に成形及び硬化することによって得ることができる。このようにして得られた成形体１は、離型剤の除去処理を行わなくてもアンダーコート剤の塗装性及びフォギング性に優れている。
【００４０】
次に、離型剤の除去処理を行うことなく、成形体１上にアンダーコート剤を塗布して硬化させてアンダーコート層２を形成する。ここで、従来のランプリフレクターの製造方法にでは、アンダーコート剤の「ハジキ」やフォギング性の問題を解決するために成形体１の表面にブリードした離型剤の除去処理を行う必要があったのに対し、本発明では、離型剤の量を低減することで成形体１の表面にブリードする離型剤の量を低減しているため、成形体１の表面にブリードした離型剤の除去処理を行う必要がない。これにより、ランプリフレクターの製造効率を高めると共に、ランプリフレクターの製造コストを低減することが可能になる。
【００４１】
アンダーコート層２を与えるアンダーコート剤としては、特に限定されず、当該技術分野において公知のものを用いることができる。このアンダーコート剤は、プライマー組成物とも呼ばれ、一般にＵＶ硬化性樹脂又は熱硬化性樹脂を含む樹脂組成物である。ＵＶ硬化性樹脂及び熱硬化性樹脂の例としては、ペンタエリスリトールトリアクリレート、ペンタエリスリトールテトラアクリレート、トリメチロールプロパントリアクリレート、トリメチロールプロパントリメタクリレート、ジペンタエリスリトールヘキサアクリレート、ジペンタエリスリトールペンタアクリレート等の多官能性モノマーの単独重合又は共重合によって得られるアクリル樹脂等が挙げられる。また、この樹脂組成物は、不飽和ポリエステル樹脂、ビニル変性ポリエステル樹脂、フェノール変性ポリエステル樹脂、油脂変性ポリエステル樹脂、シリコーン変性ポリエステル樹脂等のポリエステル樹脂、硬化剤、溶剤等を含んでいてもよい。
【００４２】
アンダーコート剤を成形体１上に塗布する方法としては、特に限定されず、例えば、エアースプレー方式やエアレススプレー方式等の公知の方法を用いることができる。また、硬化方法も、特に限定されず、アンダーコート剤の種類に応じて適宜選択すればよい。
アンダーコート層２の厚さは、要求されるランプリフレクターの大きさ等にあわせて適宜設定すればよいが、一般に１０〜５０μｍである。
【００４３】
次に、アンダーコート層２上に金属反射層３を形成する。金属反射層３の材料としては特に限定されず、当該技術分野において公知のものを用いることができる。金属反射層３の材料の例としては、アルミニウム、銀、亜鉛、銀や亜鉛を主体とした合金等が挙げられる。
金属反射層３をアンダーコート層２上に形成する方法としては、特に限定されず、例えば、真空蒸着法等の公知の方法を用いることができる。
金属反射層３の厚さは、要求されるランプリフレクターの大きさなどにあわせて適宜設定すればよいが、一般に８００〜２，０００Åである。
【００４４】
ランプボディの所定の位置に設けられる光源４及びレンズ５としては、特に限定されず、当該技術分野において公知のものを用いることができる。光源４及びレンズ５を設ける方法は、特に限定されず、公知の方法に準じて行うことができる。
このようにして製造される本実施の形態のランプリフレクターは、製造効率が高く、且つ製造コストが安い。
【実施例】
【００４５】
以下、実施例及び比較例によって本発明を詳細に説明するが、これらによって本発明が限定されるものではない。
（不飽和ポリエステル樹脂の合成）
攪拌機、還流冷却器、窒素ガス導入管及び温度計を備えた反応容器中に、プロピレングリコール１００モル、無水フタル酸３０モル、無水マレイン酸７０モルを仕込み、定法に従い２１０℃で酸価が２０ｍｇＫＯＨ／ｇになるまで反応させた。次に、反応物１００質量部に対してハイドロキノンを０．０１５質量部添加して１６０℃に冷却した後、スチレンモノマーをさらに添加して不飽和ポリエステル樹脂を得た。ここで、スチレンモノマーは、不飽和ポリエステル樹脂中で３０質量％となるように添加した。また、不飽和ポリエステルの重量平均分子量（ＭＷ）を上記の条件にて測定したところ、１５，０００であった。【００４６】
（実施例１〜１３）
表１に示す配合組成で各成分を仕込み、双碗型ニーダーを用いて混練することで不飽和ポリエステル樹脂組成物を得た。なお、表１及び２に示す（ａ）不飽和ポリエステル樹脂は、スチレンモノマーを３０質量％含有する。
（比較例１〜１０）
表２に示す配合組成で各成分を仕込み、双碗型ニーダーを用いて混練することで不飽和ポリエステル樹脂組成物を得た。
上記の実施例及び比較例において、（ｂ）金属石鹸として（ｂ−１）ステアリン酸亜鉛及び（ｂ−２）ステアリン酸カルシウム、（ｃ）カルボン酸として（ｃ−１）ラウリン酸、（ｃ−２）カプリン酸及び（ｃ−３）ステアリン酸、（ｄ）無機充填材として炭酸カルシウム（平均粒子径１０μｍ）、（ｅ）低収縮剤としてポリスチレン、（ｆ）繊維強化材としてチョップドストランドガラス（繊維長６ｍｍ）、（ｇ）硬化剤としてｔ−ブチルパーオキシベンゾエート、増粘剤として酸化マグネシウムを用いた。
上記のようにして得られた実施例及び比較例の不飽和ポリエステル樹脂組成物について、混練性、離型性、アンダーコート剤の塗装性、フォギング性、成形収縮率及び曲げ弾性率の評価を行った。これらの評価の方法は次の通りである。【００４７】
（１）混練性
双碗型ニーダーを用いて混練して不飽和ポリエステル樹脂組成物を調製する際に、分散不良がない均一な不飽和ポリエステル樹脂組成物が得られるか否かを目視にて評価した。この評価において、不飽和ポリエステル樹脂組成物が均一であった場合を○、不飽和ポリエステル樹脂組成物に分散不良があった場合を×と表す。【００４８】
（２）離型性
成形温度１５０℃、射出圧力２０ＭＰａ、成形時間１分の条件下にてトランスファー成形を行い、トランスファー成形体（φ１１７ｍｍ、厚さ３ｍｍ）を作製した。このとき、金型内にトランスファー成形体が残存せず、トランスファー成形体を金型からスムーズに脱型できるか否かを目視にて評価した。この評価において、トランスファー成形体が残存せず、トランスファー成形体を金型からスムーズに脱型できた場合を○、トランスファー成形体が残存し、トランスファー成形体を金型からスムーズに脱型できなかった場合を×と表す。【００４９】
（３）アンダーコート剤の塗装性
成形温度１５０℃、射出圧力２０ＭＰａ、成形時間１分の条件下にてトランスファー成形を行い、トランスファー成形体（φ１１７ｍｍ、厚さ３ｍｍ）を作製した。次に、トランスファー成形体の表面にアンダーコート剤（ＵＶ硬化性樹脂を含む樹脂組成物）を１０μｍの厚みとなるように塗装して硬化させることでアンダーコート層を形成した。このとき、アンダーコート剤の塗装部全体に占める塗装が良好な部分（ハジキがない部分）を目視で確認し、その面積の割合を求めた。この評価において、塗装が良好な部分の面積割合が９５％以上であった場合を○、塗装が良好な部分の面積割合が９５％未満であった場合を×と表す。【００５０】
（４）フォギング性
成形温度１５０℃、射出圧力２０ＭＰａ、成形時間１分の条件下にてトランスファー成形を行い、トランスファー成形体（φ１１７ｍｍ、厚さ３ｍｍ）を作製した。このトランスファー成形体から４０ｍｍ角のサンプルを切り出してガラスシャーレの中に入れ、ガラスシャーレの口をアルミ箔及びゴムを用いて蓋をして完全に密封した。次に、１８０℃に設定したホットプレート上に、アルミ箔面を下にしてガラスシャーレを載せ、１２時間加熱した。この加熱処理の前後におけるガラスシャーレのヘイズ値をヘイズメーター（東洋精機製作所製ヘイズガードＩＩ）を用いて測定し、この加熱処理の前後のヘイズ値の差（Δヘイズ値）を求めた。Δヘイズ値が１以下であった場合を○、Δヘイズ値が１超過であった場合を×と表す。【００５１】
（５）成形収縮率
ＪＩＳ  Ｋ−６９１１  ５．７に規定される収縮円盤を、成形温度１５０℃、成形圧力１０ＭＰａ、成形時間３分の条件下で圧縮成形することによって作製し、ＪＩＳ  Ｋ−６９１１  ５．７に従って成形収縮率を算出した。【００５２】
（６）曲げ弾性率
ＪＩＳ Ｋ６９１１に規定される曲げ弾性率試験片を、成形温度１５０℃、成形圧力１０ＭＰａ、成形時間３分の条件下で圧縮成形することによって作製し、ＪＩＳ Ｋ６９１１に基づいて曲げ弾性率を測定した。【００５３】
上記の評価結果に関し、実施例の結果を表１、比較例の結果を表２にそれぞれ示す。なお、比較例において、（１）混練性又は（２）離型性の評価が×であったものについては、それ以降の評価を行わなかった。【００５４】
【表１】
0006590342.tif 000002
【００５５】
【表２】
0006590342.tif 000003
【００５６】
表１及び２の結果からわかるように、（ａ）成分〜（ｇ）成分を所定の割合で含む実施例１〜１３の不飽和ポリエステル樹脂組成物は、混練性、離型性、アンダーコート剤の塗装性、フォギング性、成形収縮率及び曲げ弾性率の全てが優れていた。
これに対して（ｂ）成分を含んでいない比較例１の不飽和ポリエステル樹脂組成物では離型性が低下し、（ｂ）成分の割合が多い比較例２の不飽和ポリエステル樹脂組成物ではフォギング性及びアンダーコート剤の塗装性が低下した。（ｃ）成分の割合が少ない比較例３の不飽和ポリエステル樹脂組成物では離型性が低下し、（ｃ）成分の割合が多い比較例４の不飽和ポリエステル樹脂組成物では曲げ弾性率が低下した。（ｄ）成分の割合が少ない比較例５の不飽和ポリエステル樹脂組成物では曲げ弾性率が低下し、（ｄ）成分の割合が多い比較例６の不飽和ポリエステル樹脂組成物では混練性が低下した。（ｅ）成分の割合が少ない比較例７の不飽和ポリエステル樹脂組成物では成形収縮率が低下し、（ｅ）成分の割合が多い比較例８の不飽和ポリエステル樹脂組成物では曲げ弾性率が低下した。（ｆ）成分の割合が少ない比較例９の不飽和ポリエステル樹脂組成物では曲げ弾性率が低下し、（ｆ）成分の割合が多い比較例１０の不飽和ポリエステル樹脂組成物では混練性が低下した。【００５７】
上記の結果を考慮すると、混練性、離型性、アンダーコート剤の塗装性、フォギング性、成形収縮率及び曲げ弾性率の全てを向上させるためには、（ａ）成分〜（ｇ）成分を所定の割合に制御することが必要であると考えられる。【００５８】
以上の結果からわかるように、本発明によれば、寸法精度及び機械的特性に加えて、離型剤の除去処理を行わなくてもアンダーコート剤の塗装性、離型性及びフォギング性に優れた成形体を与える不飽和ポリエステル樹脂組成物を提供することができる。また、本発明によれば、生産性を高め、且つ製造コストを低減することが可能なランプリフレクター及びその製造方法を提供することができる。【００５９】
なお、本国際出願は、２０１４年９月４日に出願した日本国特許出願第２０１４−１８０３０３号に基づく優先権を主張するものであり、この日本国特許出願の全内容を本国際出願に援用する。
【符号の説明】
【００６０】
１  成形体、２  アンダーコート層、３  金属反射層、４  光源、５  レンズ。
【図１ａ】
0006590342.tif 000004
【図１ｂ】
0006590342.tif 000005